(57)【要約】【課題】相分離が無く複屈折率が極めて低い擬似架橋型樹脂組成物およびその製造方法を得ると共に、反りの発生を防止した高品質の成形品及び光学用部品を得る。【解決手段】分子内に少なくとも１種のプロトン供与性原子団を含むビニル系重合体Ａと、分子内に少なくとも１種のプロトン受容性原子団を含むビニル系重合体Ｂとが含まれると共に、前記ビニル系重合体Ａとビニル系重合体Ｂとは、前記プロトン供与性原子団と前記プロトン受容性原子団との間の分子間水素結合により擬似的に架橋され、かつ、前記ビニル系重合体Ａは、水酸基含有化合物を添加してビニル系単量体を有機溶媒中で重合した重合体であることを特徴とする。【選択図】      なし【特許請求の範囲】
【請求項１】
分子内に少なくとも１種のプロトン供与性原子団を含むビニル系重合体Ａと、分子内に少なくとも１種のプロトン受容性原子団を含むビニル系重合体Ｂとが含まれると共に、前記ビニル系重合体Ａとビニル系重合体Ｂとは、前記プロトン供与性原子団と前記プロトン受容性原子団との間の分子間水素結合により擬似的に架橋され、かつ、前記ビニル系重合体Ａは、水酸基含有化合物を添加してビニル系単量体を有機溶媒中で重合した重合体であることを特徴とする擬似架橋型樹脂組成物。
【請求項２】
前記ビニル系重合体Ａまたは前記ビニル系重合体Ｂのうちいずれか一方のガラス転移温度が室温以下であり、他方のガラス転移温度が室温以上であることを特徴とする請求項１記載の擬似架橋型樹脂組成物。
【請求項３】
前記ビニル系重合体Ａまたは前記ビニル系重合体Ｂのうち少なくとも一方は、アクリル酸系重合体であることを特徴とする請求項１又は２記載の擬似架橋型樹脂組成物。
【請求項４】
請求項１から３までのいずれかに記載された擬似架橋型樹脂組成物から成形された成形品。
【請求項５】
前記成形品は、フィルムであることを特徴とする請求項４記載の成形品。
【請求項６】
請求項４記載の成形品を用いた光学用部品。
【請求項７】
光学部品が、ＤＶＤ用表面保護フィルムである請求項６記載の光学用部品。
【請求項８】
水酸基含有化合物を添加してビニル系単量体を有機溶媒中で重合して分子内に少なくとも１種のプロトン供与性原子団を含むビニル系重合体Ａを作製し、作製したビニル系重合体Ａと分子内に少なくとも１種のプロトン受容性原子団を含むビニル系重合体Ｂとを有機溶媒中で混合し、前記プロトン供与性原子団と前記プロトン受容性原子団との間に分子間水素結合を擬似的に架橋したことを特徴とする擬似架橋型樹脂組成物の製造方法。
【請求項９】
分子内に少なくとも１種のプロトン供与性原子団を含むビニル系重合体Ａと、分子内に少なくとも１種のプロトン受容性原子団を含むビニル系重合体Ｂとのうちいずれか一方のガラス転移温度を室温以下とし、他方のガラス転移温度を室温以上としたことを特徴とする請求項８記載の擬似架橋型樹脂組成物の製造方法。
【請求項１０】
前記ビニル系重合体Ａおよびビニル系重合体Ｂのうち少なくとも一方に、アクリル酸系重合体を使用したことを特徴とする請求項８又は９記載の擬似架橋型樹脂組成物の製造方法。
【発明の詳細な説明】
【０００１】
【発明の属する技術分野】
本発明は、ＣＤ、ＤＶＤ等の高密度光ディスクのレーザー光読み取り用レンズ、レーザービームプリンタ用レンズ等の光学用部品に適用可能な擬似架橋型樹脂組成物、当該擬似架橋型樹脂組成物から成形された成形品、光学用部品及び擬似架橋型樹脂組成物の製造方法に関する。
【０００２】
【従来の技術】
家電製品、カメラ、携帯電話、ＯＡ機器、電子機器などの部品、ＣＤやＤＶＤなどの光学用部品として各種の高分子材料が使用されている。
【０００３】
代表的な高分子材料として、例えば、アクリル樹脂、スチレン系樹脂、芳香族ポリアミド樹脂、液晶性ポリマ、ポリイミド樹脂、ポリマーアロイ材、熱硬化性樹脂などが挙げられる。
【０００４】
アクリル樹脂またはスチレン系樹脂は、透明性が高く、ゴム状物からガラス状ポリマまで多様な特徴を有するポリマを比較的容易に製造することができ、変性が容易である等の特性を有し、比較的安価であるが、強度、耐熱性と靱性の両立向上に大きな課題が残されている。アクリル樹脂全般に共通して靭性が不足していることが課題となっているが、例えば、アクリル樹脂中にゴム粒子を添加して靭性の不足を解決する方法が幾つか報告されている（特許文献１及び特許文献２参照）。しかし、アクリル樹脂中にゴム粒子を添加して靭性を改善できるものの、樹脂から薄膜フィルムを形成すると樹脂を折り曲げた時に白化現象が発生してしまい、良好な折り曲げ加工性を得られない。このため、現在、室温以上のガラス転移点を有し、靱性および折り曲げ加工性が優れたアクリル樹脂は見出されておらず、薄膜フィルムを形成することが困難であった。
【０００５】
また、芳香族ポリアミド樹脂として、ポリパラフェニレンテレフタルアミドが最も代表的な樹脂として挙げられる。ポリパラフェニレンテレフタルアミドは、特に、高融点、結晶性が高く、難燃性、剛直な分子構造であるため、優れた機械的強度を有しており、低い線膨張係数等を有する。しかし、ポリパラフェニレンテレフタルアミド等の芳香族ポリアミド樹脂は、有機溶媒に難溶であり、溶媒として濃硫酸等の無機の強酸を用いる必要があった。濃硫酸等の濃厚溶液から紡糸された繊維は高い強度と弾性率を示すことが知られており、工業的に実施されるに至っているがフィルムへの応用例は少ない。例えば、膨潤状態で延伸してフィルムとして成形できる技術が開示されているが（特許文献３参照）、本方法では製造工程が極めて煩雑であり、生産性が低下し、製品価格が上昇してしまうという問題を有していた。有機溶媒への溶解性を向上させる方法としては、芳香核にハロゲン基を導入した単位または屈曲性の高い単位を共重合して有機溶媒への溶解性を向上させる方法が知られている（特許文献４参照）。しかし、モノマーが高価であるため製品価格が高くなり、耐熱性や難燃性を損なうことが懸念される上に、ハロゲン原子の金属腐食性が問題となっている。
【０００６】
液晶性ポリマは、溶融状態において液晶状態を呈するため、配向方向における弾性率および強度が高く、低い線膨張係数を有するが、配向方向と直角方向における弾性率、強度および線膨張係数などの性能が著しく低い。また、液晶ポリマは、射出成形により成形品を得た場合に発生するウエルドと呼ばれる溶融樹脂の合流部分の強度が著しく低下し、また、成形品表面が層状に剥離してしまう等の欠点が挙げられているが、現在この問題を解決する方法は知られていない。
【０００７】
ポリイミド樹脂は、極めて高い耐熱性と強靱性とを有し、フィルム性能が優れているため工業的に極めて有用な材料である。ポリイミドをフィルム状に加工するため、一般的にはポリイミド溶液を塗工した後、高温加熱してイミド環を形成している。イミド環を形成すると優れた耐熱性及び強靭性を得られるが、一旦イミド環を形成すると溶媒に対する溶解性が著しく低下し、ポリイミドをリサイクルする際には極めて重大な欠点となっていた。そこで、溶媒に対する溶解性および耐熱性の両特性を兼ね備えた材料の開発が要求されており、例えば、芳香核にアルキル等の置換基を導入した単位を共重合して有機溶媒への溶解性を向上させる方法が知られている。しかし、本方法ではガラス転移温度が３２０℃以上となる材料は得られず、また、モノマーが高価であり製品価格が高騰してしまうという問題があった。
【０００８】
ポリマーアロイ材は、異種の高分子材料を混合して新たな性能の発現を目的とした材料であり、相溶化剤を用いて親和性の異なる高分子を混合して製造される。本方法は、相溶化剤により表面エネルギーを減少させることを狙った技術であり、海島構造を形成する分散状態を制御することはできるが、完全に相溶化することはできず、現在、異種高分子を完全相溶化したという報告もなされていない。また、相溶化剤は比較的高価であるため、製品価格が高騰し、ポリマーアロイ材を長期間に亘って使用すると、相溶化剤が表面にブリードアウトして汚染の原因となり、ポリマーアロイ材の分散状態が変化してしまうという問題を有していた。
【０００９】
熱硬化性樹脂は、一般に不溶不融の硬化物であるため、耐溶剤性又は高温下での強度保持率等の耐久性が非常に優れている。しかし、架橋反応が共有結合により形成されるため再加工することができず、近年のリサイクル性を向上させる点においても致命的な欠点となっている。リサイクル可能な熱硬化性樹脂に最も近い材料として、アイオノマー樹脂が挙げられる。アイオノマー樹脂は、イオン結合を形成して擬似的架橋点を形成するものであり、例えば、側鎖にカルボキシル基を有するポリマに、酸化マグネシウム又は水酸化カルシウム等の金属酸化物又は金属水酸化物を添加し、金属とカルボキシル基との間にイオン結合を形成するものである。本方法では、ある程度の耐熱性および強靱性の向上は認められるものの、金属化合物とカルボキシル基との結合力が弱いため金属化合物の樹脂に対する溶解性が低く、金属化合物を少量しか添加できない等の理由により大幅な特性向上は認められなかった。
【００１０】
そこで、１種又は２種以上の合成高分子を混合して分子間に水素結合を形成して擬似的な架橋構造を持たせ、従来の材料では実現できなかった新たな特性を導入した樹脂組成物が開発されている（特許文献５参照）。
【００１１】
【特許文献１】
特公昭５８−１６７６０５号公報
【特許文献２】
特開平３−５２９１０号公報
【特許文献３】
特開平４−６７３８号公報
【特許文献４】
特公昭５６−４５４２１号公報
【特許文献５】
特開２０００−２７３３１９号公報
【００１２】
【発明が解決しようとする課題】
しかしながら、上述した樹脂組成物は、分子間に水素結合を形成して新たな特性を樹脂組成物に導入したものであるが、一方において、樹脂組成物に相分離が生じてしまうという問題を有していた。
【００１３】
具体的には、１種又は２種以上の合成高分子を混合する前に合成高分子をそれぞれ製造するが、製造時の重合方法が相違すると、同一の組成の材料を使用した場合であっても均一な合成高分子を得ることができず、不均一な合成高分子を混合することにより、複屈折率が高くなってしまうという問題を有していた。
【００１４】
また、上述の相分離した樹脂組成物からフィルムなどに成形して成形品とすると、フィルムに反りが発生してしまい、高い寸法精度が要求されるＤＶＤ用の表面保護フィルムとして適用するには問題があった。
【００１５】
さらに、近年、ＤＶＤ用の表面保護フィルムの光学用部品として、ビスフェノールＡと塩化カルボニルまたはジフェニルカーボネートを反応させて得られるポリエステルの一種であるポリカーボネートが使用されている。ポリカーボネートは、透明性、靭性および耐熱性が優れており、耐衝撃性や電気絶縁性を有するだけでなく、溶媒への溶解性が高いことからリサイクル可能である等の利点を有するが、ポリカーボネートから成形されるフィルムは複屈折率が高く、良好な光学特性を得ることができなかった。このため低複屈折率の新たな材料の開発が求められている。
【００１６】
本発明は、上述した問題を解決するためのものであり、相分離が無く複屈折率が極めて低い擬似架橋型樹脂組成物およびその製造方法を得ると共に、反りの発生を防止した高品質の成形品及び光学用部品を得ることを目的とする。
【００１７】
【課題を解決するための手段】
上記目的を達成すべく種々研究した結果、分子内に少なくとも１種のプロトン供与性原子団を含むビニル系重合体Ａを作製する際にアルコール等の水酸基含有化合物を添加して重合すると、ビニル系重合体Ａの分子量が低下することが判明した。そして、分子量の低いビニル系重合体Ａを溶剤に溶かして得られるワニスは、その粘度が低下して均一なビニル系重合体を得られるため、樹脂組成物の相分離を無くし低複屈折率とし、また、本樹脂組成物からフィルム等の成形品にすると、フィルム等の反り発生を防止できることを見出し、本発明を完成させたものである。
【００１８】
また、本発明は、均一なビニル系重合体を使用してフィルム等の成形品における反り発生を防止したが、本発明を完成させる前提として、特性の異なる２種以上のビニル系重合体を混合し、ビニル系重合体の相互間に擬似的な架橋構造を形成させた擬似架橋型樹脂組成物を使用したものである。なお、擬似的な架橋構造という表現を使用したが、これは、本発明の樹脂組成物の架橋構造が、熱分解温度以下の熱や溶剤等により切断されるものであり、温度を下げるか、あるいは溶剤を除去すると架橋構造が再形成されるためである。本樹脂組成物によれば、１種のビニル系重合体では得られない複数の特性を持たせた疑似架橋型樹脂組成物を得ることができる。例えば、２種のビニル系重合体を混合する場合に、耐熱性が良好であり正複屈折である一方のビニル系重合体と、柔軟性を有し負複屈折である他方のビニル系重合体と、を使用して、両者のビニル系重合体を混合して擬似架橋を形成する。擬似架橋を形成することにより、耐熱性及び柔軟性の特性を両立すると共に、正負複屈折を相殺しゼロ複屈折化して複屈折率を低くし、相反する特性を持たせた樹脂組成物を得たものである。
【００１９】
すなわち、本発明は、分子内に少なくとも１種のプロトン供与性原子団を含むビニル系重合体Ａと、分子内に少なくとも１種のプロトン受容性原子団を含むビニル系重合体Ｂとが含まれると共に、前記ビニル系重合体Ａとビニル系重合体Ｂとは、前記プロトン供与性原子団と前記プロトン受容性原子団との間の分子間水素結合により擬似的に架橋され、かつ、前記ビニル系重合体Ａは、水酸基含有化合物を添加してビニル系単量体を有機溶媒中で重合した重合体であることを特徴とする。
【００２０】
なお、ここで、分子内に含むとは側鎖と末端基の一方又は双方に含むことを意味し、重合体とは、単独重合体と共重合体との両方を含むことを意味する。また、ビニル系重合体Ａ及びビニル系重合体Ｂは、一方又は双方が２種以上であっても良い。
【００２１】
また、本発明の擬似架橋型樹脂組成物には、後述する混合物をさらに混合して擬似架橋型樹脂組成物としたものであっても良い。
【００２２】
本発明によれば、ビニル系重合体Ａの製造時に水酸基含有化合物を添加して重合することにより、分子間水素結合を形成する混合前の（共）重合体に均一性を付与することができる。
【００２３】
上記発明において、プロトン供与性原子団は、カルボキシル基、スルホン酸基、リン酸基、水酸基、フェノール性水酸基、メルカプト基、チオフェノール性メルカプト基、１級アミノ基、２級アミノ基などの官能基を含む群から選ばれたものとすることが好ましく、プロトン受容性原子団は、カルボニル基、スルホニル基、チオカルボニル基、ホスホリル基、シアノ基、２級アミノ基、３級アミノ基、含窒素複素環基などの官能基を含む群から選ばれたものとすることが好ましい。
【００２４】
さらに、上記発明において、プロトン供与性原子団は、カルボキシル基、水酸基、フェノール性水酸基などの官能基を含む群から選ばれたものとすることが好ましく、プロトン受容性原子団は、２級アミノ基、３級アミノ基、含窒素複素環基などの官能基を含む群から選ばれたものとすることが好ましい。
【００２５】
また、上記発明において、前記ビニル系重合体Ａまたは前記ビニル系重合体Ｂのうちいずれか一方のガラス転移温度が室温以下であり、他方のガラス転移温度が室温以上であることを特徴とする。
【００２６】
本発明によれば、ビニル系重合体Ａ及びビニル系重合体Ｂを混合した後の（共）重合体に柔軟性を付与することができる。
【００２７】
また、上記発明において、前記ビニル系重合体Ａまたは前記ビニル系重合体Ｂのうち少なくとも一方は、アクリル酸系重合体であることが望ましい。
【００２８】
さらに、本発明は、上記発明の擬似架橋型樹脂組成物から成形された成形品であり、成形品はフィルムであることを特徴とする。
【００２９】
また、本発明は、上記成形品を用いた光学用部品であり、光学部品が、ＤＶＤ用表面保護フィルムであることを特徴とする。
【００３０】
本発明によれば、耐熱性、機械強度、光特性等の各特性が優れた成形品及び光光学部品を得ることができる。
【００３１】
さらに、本発明の擬似架橋型樹脂組成物の製造方法は、水酸基含有化合物を添加してビニル系単量体を有機溶媒中で重合して分子内に少なくとも１種のプロトン供与性原子団を含むビニル系重合体Ａを作製し、作製したビニル系重合体Ａと分子内に少なくとも１種のプロトン受容性原子団を含むビニル系重合体Ｂとを有機溶媒中で混合し、前記プロトン供与性原子団と前記プロトン受容性原子団との間に分子間水素結合を擬似的に架橋したことを特徴とする。
【００３２】
本発明によれば、分子間水素結合を形成する原子団対が異なる分子構造の重合体を混ぜるだけで、容易にポリマーブレンドを得ることができる。
【００３３】
また、上記発明において、分子内に少なくとも１種のプロトン供与性原子団を含むビニル系重合体Ａと、分子内に少なくとも１種のプロトン受容性原子団を含むビニル系重合体Ｂとのうちいずれか一方のガラス転移温度を室温以下とし、他方のガラス転移温度を室温以上としたことを特徴とする。
【００３４】
本発明によれば、柔軟性を有する樹脂組成物を得ることができる。
【００３５】
さらに、上記発明において、前記ビニル系重合体Ａおよびビニル系重合体Ｂのうち少なくとも一方に、アクリル酸系重合体を使用することが望ましい。
【００３６】
【発明の実施の形態】
以下、本発明の疑似架橋型樹脂組成物、擬似架橋型樹脂組成物から成形された成形品及び擬似架橋型樹脂組成物の製造方法について、具体的に説明する。
【００３７】
本発明の擬似架橋型樹脂組成物は、水酸基含有化合物を添加してビニル系単量体を有機溶媒中で重合して分子内に少なくとも１種のプロトン供与性原子団を含むビニル系重合体Ａを作製し、作製したビニル系重合体Ａと、分子内に少なくとも１種のプロトン受容性原子団を含むビニル系重合体Ｂと、を有機溶媒中で混合して作製した擬似架橋型樹脂組成物であり、プロトン供与性原子団とプロトン受容性原子団との間に分子間水素結合を擬似的に架橋したものである。
【００３８】
分子内に少なくとも１種のプロトン供与性原子団を含むビニル系重合体Ａを作製するためのビニル系単量体としては、例えば、アクリル酸、２−ヒドロキシエチルアクリレート、２−ヒドロキシプロピルアクリレート、２−ヒドロキシブチルアクリレート、２−アクリロイロキシエチルコハク酸、２−アクリロイロキシエチルヘキサヒドロフタル酸、２−アクリロイロキシエチル−２−ヒドロキシプロピルフタレート、２−アクリロイロキシエチルアシッドホスフェート、２−ヒドロキシ−３−アクリロイロキシプロピルアクリレート、メタクリル酸、２−ヒドロキシエチルメタクリレート、２−ヒドロキシプロピルメタクリレート、２−ヒドロキシブチルメタクリレート、２−メタクリロイロキシエチルコハク酸、２−メタクリロイロキシエチルヘキサヒドロフタル酸、２−メタクリロイロキシエチル−２−ヒドロキシプロピルフタレート、２−メタクリロイロキシエチルアシッドホスフェート、２−ヒドロキシ−３−メタクリロイロキシプロピルアクリレート、ビニル安息香酸、安息香酸ビニル及びその誘導体等が挙げられる。但し、ここに示した化合物は一例であり、これらに制限されるものではない。本成分と他のビニル共重合体とを共重合する場合には、共重合比率は溶解性の点から本成分を好ましくは２ｍｏｌ％、更に５ｍｏｌ％以上共重合することが好ましい。
【００３９】
また、分子内に少なくとも１種のプロトン受容性原子団を含むビニル系重合体Ｂを作製するためのビニル系単量体としては、例えば、ジメチルアミノエチルアクリレート、ジエチルアミノエチルアクリレート、ジメチルアミノエチルアクリレート、ジメチルアミノエチルメタクリレート、ジエチルアミノエチルメタクリレート、ジメチルアミノエチルメタクリレート、アクリルアミド、メタクリルアミド、Ｎ−ジメチルアクリルアミド、Ｎ−ジエチルアクリルアミド、Ｎ−ジメチルメタクリルアミド、Ｎ−ジエチルメタクリルアミド等の（メタ）アクリルアミド類、ビニルピリジン及びその誘導体等が挙げられる。但し、ここに示した化合物は一例であり、これらに限定されるものではない。本成分と他のビニル重合体とを共重合する場合、先ほどと同様に共重合比率は溶解性の点から、本成分を好ましくは２ｍｏｌ％、更に好ましくは５ｍｏｌ％以上共重合すると良い。
【００４０】
また、上述した分子内に少なくとも１種のプロトン供与性原子団を含むビニル系重合体Ａと、分子内に少なくとも１種のプロトン受容性原子団を含むビニル系重合体Ｂとのどちらか一方のガラス転移温度を室温（２５℃）以下とし、他方のガラス転移温度を室温（２５℃）以上として、得られた重合体に耐熱性及び柔軟性を付与することができる。この温度条件からはずれた場合には、室温にて柔軟性を付与できず、熱変形が生じてしまうという問題が生じるため、ガラス転移温度は、一方が室温（２５℃）以上、他方が室温（２５℃）以下のガラス転移温度である条件を満たす範囲であれば特に問題は無いが、より好ましくは一方が＋１０℃以下、他方が＋５０℃以上、さらに好ましくは一方が０℃以下、他方が＋１００℃以上であることが好ましい。
【００４１】
上述したガラス転移温度の条件を満たすために、分子内に少なくとも１種のプロトン供与性原子団を含むビニル系重合体Ａと、分子内に少なくとも１種のプロトン受容性原子団を含むビニル系重合体Ｂと、のそれぞれに対して、後述する他のビニル系重合体とを共重合することができる。使用できる単量体としては、得られる共重合体の透明性を損なわない物であれば特に限定されず、具体例としては、アクリル酸メチル、アクリル酸エチル、アクリル酸プロピル、アクリル酸ｎ−ブチル、アクリル酸ｉ−ブチル、アクリル酸ｔ−ブチル、アクリル酸ペンチル、アクリル酸ｎ−ヘキシル、アクリル酸２−エチルヘキシル、アクリル酸ｎ−オクチル、アクリル酸ドデシル、アクリル酸オクタデシル、アクリル酸ブトキシエチル、アクリル酸フェニル、アクリル酸ベンジル、アクリル酸ナフチル、アクリル酸グリシジル、アクリル酸２−ヒドロキシエチル、アクリル酸シクロヘキシル、アクリル酸メチルシクロヘキシル、アクリル酸トリメチルシクロヘキシル、アクリル酸ノルボルニル、アクリル酸ノルボルニルメチル、アクリル酸シアノノルボルニル、アクリル酸イソボルニル、アクリル酸ボルニル、アクリル酸メンチル、アクリル酸フェンチル、アクリル酸アダマンチル、アクリル酸ジメチルアダマンチル、アクリル酸トリシクロ〔５．２．１．０２，６〕デカ−８−イル、アクリル酸トリシクロ〔５．２．１．０２，６〕デカ−４−メチル、アクリル酸シクロデシル等のアクリル酸エステル類、メタクリル酸エチル、メタクリル酸プロピル、メタクリル酸ｎ−ブチル、メタクリル酸ｉ−ブチル、メタクリル酸ｔ−ブチル、メタクリル酸ペンチル、メタクリル酸ｎ−ヘキシル、メタクリル酸２−エチルヘキシル、メタクリル酸ｎ−オクチル、メタクリル酸ドデシル、メタクリル酸オクタデシル、メタクリル酸ブトキシエチル、メタクリル酸フェニル、メタクリル酸ナフチル、メタクリル酸グリシジル、メタクリル酸シクロペンチル、メタクリル酸シクロヘキシル、メタクリル酸メチルシクロヘキシル、メタクリル酸トリメチルシクロヘキシル、メタクリル酸ノルボルニル、メタクリル酸ノルボルニルメチル、メタクリル酸シアノノルボルニル、メタクリル酸フェニルノルボルニル、メタクリル酸イソボルニル、メタクリル酸ボルニル、メタクリル酸メンチル、メタクリル酸フェンチル、メタクリル酸アダマンチル、メタクリル酸ジメチルアダマンチル、メタクリル酸トリシクロ〔５．２．１．０２，６〕デカ−８−イル、メタクリル酸トリシクロ〔５．２．１．０２，６〕デカ−４−メチル、メタクリル酸シクロデシル等のメタクリル酸エステル類、α−メチルスチレン、α−エチルスチレン、α−フルオロスチレン、α−クロルスチレン、α−ブロモスチレン、フルオロスチレン、クロロスチレン、ブロモスチレン、メチルスチレン、メトキシスチレン等の芳香族ビニル化合物、アクリル酸カルシウム、アクリル酸バリウム、アクリル酸鉛、アクリル酸アクリル酸スズ、アクリル酸亜鉛、メタクリル酸カルシウム、メタクリル酸バリウム、メタクリル酸鉛、メタクリル酸スズ、メタクリル酸亜鉛等の（メタ）アクリル酸金属塩、アクリル酸、メタクリル酸等の不飽和脂肪酸、アクリロニトリル、メタクリロニトリル等のシアン化ビニル��合物、Ｎ−メチルマレイミド、Ｎ−エチルマレイミド、Ｎ−プロピルマレイミド、Ｎ−ｉ−プロピルマレイミド、Ｎ−ブチルマレイミド、Ｎ−ｉ−ブチルマレイミド、Ｎ−ｔ−ブチルマレイミド、  Ｎ−ラウリルマレイミド、Ｎ−シクロヘキシルマレイミド、Ｎ−ベンジルマレイミド、Ｎ−フェニルマレイミド、Ｎ−（２−クロロフェニル）マレイミド、Ｎ−（４−クロロフェニル）マレイミド、Ｎ−（４−ブロモフェニル）フェニルマレイミド、Ｎ−（２−メチルフェニル）マレイミド、Ｎ−（２−エチルフェニルマレイミド、Ｎ−（２−メトキシフェニル）マレイミド、Ｎ−（２，４，６−トリメチルフェニル）マレイミド、Ｎ−（４−ベンジルフェニル）マレイミド、Ｎ−（２，４，６−トリブロモフェニル）マレイミド等が挙げられる。また、これらは一種又は二種以上により使用しても良い。
【００４２】
また、上記二種類のビニル系重合体を混合する方法として、例えば、溶融混練法、ワニスブレンド法等が挙げられるが、混合方法は、特に限定されるものではない。
【００４３】
また、非複屈折性の光学用部品を形成する樹脂組成物を製造するための重合方法として、塊状重合、懸濁重合、乳化重合、溶液重合等の既存の方法を使用することができる。
【００４４】
ビニル系単量体を有機溶媒中で（共）重合する際に水酸基含有化合物を添加するが、得られる重合体の透明性を損なわない物であれば特に限定されず、水酸基含有化合物としては、主にアルコールを使用すると良く、アルコールの中でも特にアルキルアルコールを使用することが望ましい。具体例として、メチルアルコール、エチルアルコール、ｎ−プロピルアルコール、イソブチルアルコール、イソプロピルアルコール、イソペンチルアルコール、クレゾール、シクロヘキサノール、１−ブタノール、２−ブタノール、メチルシクロヘキサノール、エチレングリコールモノエチルエーテル、エチレングリコールモノ−ノルマル−ブチルエーテル、エチレングリコールモノメチルエーテル、水等が挙げられるが、特に、イソプロピルアルコールを使用することが好ましい。但し、ここに示した化合物は一例であり、これらに制限されるものではない。上記のビニル系単量体を重合する際に、有機溶媒中に水酸基含有化合物を添加し、ビニル系単量体の総量に対して水酸基含有化合物を０．０１〜２０重量％の範囲で使用することが好ましい。
【００４５】
重合を行う際には重合開始剤を用いることができる。重合開始剤としては、過酸化ベンゾイル、過酸化ラウロイル、ジ−ｔ−ブチルパーオキシヘキサヒドロテレフタレート、ｔ−ブチルパーオキシ−２−エチルヘキサネート、１，１−ｔ−ブチルパーオキシ−３，３，５−トリメチルシクロヘキサン等の有機過酸化物、アゾビスイソブチロニトリル、アゾビス−４−メトキシ−２，４−ジメチルバレロニトリル、アゾビスシクロヘキサノン−１−カルボニトリル、アゾジベンゾイル等のアゾ化合物、過硫酸カリウム、過硫酸アンモニウム等の水溶性触媒及び過酸化物あるいは過硫酸塩と還元剤の組み合わせによるレドックス触媒等、通常のラジカル重合に使用できるものはいずれも使用することができる。重合開始剤は、単量体混合物の総量に対して０．０１〜１０質量％の範囲で添加することが好ましい。
【００４６】
また、分子量調整剤として、例えば、メルカプタン系化合物、チオグリコール、四塩化炭素、α−メチルスチレンダイマー等が挙げられる。例示した分子量調整剤の中でも、特に、α−メチルスチレンダイマーを使用することが好ましい。なお、これらは一種又は二種以上により使用しても良い。
【００４７】
重合方法として熱重合を使用する場合には、重合温度を０〜２００℃の間で適宜選択することができ、より好ましい重合温度は５０〜１２０℃の範囲である。
【００４８】
得られた高分子は、その分子量について特に限定するものではないが、強度及び成形性の点からポリスチレン換算して質量平均分子量を１００００〜１００００００の範囲とすることが好ましい。
【００４９】
本発明の樹脂は、その使用にあたって、劣化防止、熱的安定性、成形性及び加工性などの観点から、フェノール系、ホスファイト系、チオエーテル系などの抗酸化剤、脂肪族アルコール、脂肪酸エステル、フタル酸エステル、トリグリセライド類、フッ素系界面活性剤、高級脂肪酸金属塩などの離型剤、その他滑剤、可塑剤、帯電防止剤、紫外線吸収剤、難燃剤、重金属不活性化剤などを添加して使用してもよい。
【００５０】
そして、得られた高分子体から、溶融混練法や溶媒キャスト法にて有機溶媒を揮発させてフィルムに成形することができる。溶媒キャストの条件は特に限定されないが、例えば、空気中や不活性ガス中にて８０〜１６０℃の温度として処理する。またこれら条件を用いて予備乾燥を行った後にフィルムを剥がし、１６０〜３５０℃の高温で乾燥して乾燥時間を短縮することもできる。
【００５１】
このようにして得られたフィルムは強靱かつ柔軟性を有すると共に、優れた機械特性を有し、形状を維持することが容易である。また、特に、ガラス、アルミまたは銅等の金属に対する密着性が高いため、フィルムを作成する際にキャスト基板を選択すると良い。具体的には、ステンレス、ＰＥＴフィルム、テフロン（登録商標）フィルム等を選択できるが、高分子体の密着性が低ければ良くこれらに限定されるものではない。
【００５２】
【実施例】
さらに具体的に、以下の実施例１〜実施例３及び比較例１を挙げて説明する。実施例１〜実施例３は、ポリマＡの合成時、有機溶媒中に水酸基含有化合物を添加して作製した均一なポリマＡを使用したものである。なお、ポリマＡの合成時とは、ポリマＡの合成前又は合成途中であっても良い。
【００５３】
実施例１
（ポリマＡ）  耐圧２．３ｋｇ／ｃｍ２Ｇの４リットルのステンレス鋼製オートクレーブに重合溶媒としてアセトン１３３５ｇを投入し、アクリル酸ブチル（ＢＡ，和光純薬（株）製）１０３５ｇ、アクリル酸（ＡＡ，和光純薬（株）製）９０ｇ、水酸基含有化合物としてイソプロピルアルコール（ＩＰＡ，和光純薬（株）製）７５ｇを秤取した。その後、室温にて窒素ガスを約１時間通し、溶存酸素を置換した後、オートクレーブ内を加圧・密閉にして６０℃まで昇温し、重合開始剤としてラウロイルパーオキシド（ＬＰＯ，日本油脂製）０．７５ｇ、ｔ−ブチルパーオキシ２−エチルヘキサネート（ＰＢＯ，日本油脂製）０．２５ｇ、分子量調整剤としてα−メチルスチレンダイマー０．０５６ｇをアセトン４０ｇに溶解して、室温にて窒素ガスを約１０分間通し、溶存酸素を置換した混合溶液を添加した。同温度で約１３時間保持した後、９０℃まで昇温した。その後同温度で約３時間保持して高分子溶液を得た。得られた高分子溶液の重合率は９７％以上であった。
【００５４】
（ポリマＢ）  耐圧２．３ｋｇ／ｃｍ２Ｇの４リットルのステンレス鋼製オートクレーブに重合溶媒としてアセトン１３３５ｇを投入し、メタクリル酸メチル（ＭＭＡ，旭化成（株）製）８４４ｇ、メタクリル酸トリシクロ〔５．２．１．０２，６〕デカ−８−イル（ＴＣＤＭＡ，日立化成（株）製）１１３ｇ、アクリル酸ブチル（ＢＡ）７９ｇ、ジエチルアミノエチルメタクリレート（ＤＥ，和光純薬（株）製）９０ｇを秤取した。その後、室温にて窒素ガスを約１時間通し、溶存酸素を置換した後、オートクレーブ内を加圧・密閉にして６０℃まで昇温した。その後、重合開始剤としてアゾビスイソブチロニトリル（ＡＩＢＮ，和光純薬（株）製）３．３９ｇ、アゾビスシクロヘキサノン−１−カルボニトリル（ＡＣＨＮ，和光純薬（株）製）１．１３ｇをアセトン４０ｇに溶解して、室温にて窒素ガスを約１０分間通し、溶存酸素を置換した混合溶液を添加した。その後、同温度を約１８時間保持した。さらに、９０℃まで昇温した後、同温度で約４時間保持し、高分子溶液を得た。このときの重合率は９７％以上であった。
【００５５】
作製した上記ポリマＡワニスとポリマＢワニスとを１：９の固形分の比率により混合し、その溶液をガラス板上に塗布した後、溶媒を加熱乾燥して厚さ約５０μｍのフィルムを作製し、作製したフィルムを評価用試料とした。
【００５６】
実施例２
本実施例では、ポリマＡの合成時に、水酸基含有化合物として使用したイソプロピルアルコール（ＩＰＡ，和光純薬（株）製）の量を１１３ｇとした。その他は、実施例１の手順を用いてフィルムを作製した。
【００５７】
実施例３
本実施例では、ポリマＡ合成時に、水酸基含有化合物として使用したイソプロピルアルコール（ＩＰＡ，和光純薬（株）製）の量を２３ｇとした。その他は、実施例１の手順を用いてフィルムを作製した。
【００５８】
比較例１
本比較例では、ポリマＡの合成時に、水酸基含有化合物であるイソプロピルアルコールを添加しなかった。その他は、実施例１の手順を用いてフィルムを作製した。
【００５９】
上記実施例１〜実施例３及び比較例１により作製された各フィルムについて、以下に示す測定方法を用いて評価を行った。
【００６０】
［反り状態の観察］
恒温恒湿槽を用いて、８０℃・８５％ＲＨの条件下で１００ｈ放置したフィルムの反り状態を観察した。評価方法は、フィルムに反りが観察されなかった場合にその評価を○とし、反りが観察された場合にその評価を×とした。
【００６１】
［ガラス転移温度（Ｔｇ）、融点（Ｔｍ）］
測定機として理学電機（株）製のＤＳＣ８２３０を用いて、ガラス転移温度（Ｔｇ）を測定した。なお、測定条件は、１０℃／ｍｉｎの昇温速度条件とした。
【００６２】
［折り曲げ加工性］
フィルムを折り曲げた際に、フィルムに発生する亀裂の有無および白化現象の程度を目視にて観察した。評価方法は、目視観察によりフィルムに亀裂が発生していた場合、または、白化現象が生じなかった場合にその評価を○とし、亀裂や白化現象が僅かに生じた場合にその評価を△とし、亀裂や白化現象が明らかに生じた場合にその評価を×とした。
【００６３】
［相分離状態の観察］
ポリマを混合した場合の相分離状態の評価は、目視により透明性を観察して行った。評価方法は、目視観察により透明である場合に相分離が観察されなかったものとしてその評価を○とし、僅かに白濁した場合に相分離が多少観察されたものとしてその評価を△とし、さらに、白濁であった場合に相分離が観察されたものとしてその評価を×とした。
【００６４】
［全光線透過率］
フィルムの全光線透過率は、ＪＡＳＣＯ社製Ｖ−５７０の分光光度計を用いて測定し、測定条件は、室温で波長４００〜８００ｎｍの領域とした。
【００６５】
［複屈折率］
複屈折率は、島津製作所（株）製エリプソメータＡＥＰ−１００の測定器を用いて、厚さ５０μｍのフィルムについて測定を行った。
【００６６】
上記測定方法を用いて評価した結果を表１に示す。
【００６７】
【表１】
2004155811.tif 000002
表１に示すように、実施例１から実施例３までのいずれのフィルムにも反りが発生せず相分離も観察されなかった。これに対し、比較例１は、フィルムに反りが発生し、相分離が観察された。なお、実施例１〜実施例３及び比較例１は、ガラス転移点の相異するポリマを混合したためいずれも折り曲げ加工性が良好であり、全光線透過率も同等の値を示していた。
【００６８】
従って、本実施形態によれば、ビニル系単量体を重合する際、アルコール等の水酸基含有化合物を添加することにより均一なビニル系重合体を得られ、均一なビニル系重合体を使用した結果、フィルムなどの成形品の反り発生を防止し、樹脂組成物の相分離を無くし低複屈折率とすることができる。
【００６９】
【発明の効果】
以上説明したように、本発明の疑似架橋型樹脂組成物によれば、相分離が無く複屈折率が極めて低い擬似架橋型樹脂組成物を得られ、本擬似架橋型樹脂組成物から成形した成形品及び光学用部品として、反りの発生を防止した高品質の製品を得ることができる。